(57)【要約】【課題】イオン伝導性と電極の集電体に対する接着性とを両立させることにより、充分に良好なイオン伝導性を確保しながらも、電極の集電体からの剥離を充分に抑制することができる固体電解質電池用電極とその製造方法およびこのような固体電解質電池用電極を用いた電気的特性に優れた固体電解質電池を提供する。【解決手段】粉末状の固体電解質、活物質、導電助剤とバインダーとを含有する混合物が、集電体上に膜状に形成されている固体電解質電池用電極であって、集電体上には、少なくとも、集電体側から順に第１層、第２層の２層が設けられており、第１層には、第２層に用いられた第２のバインダーに比べて、集電体に対する接着性が大きい第１のバインダーが用いられており、第２層には、第１のバインダーに比べて、イオン伝導パスを阻害しない第２のバインダーが用いられている固体電解質電池用電極。【選択図】図３
2012256446.tif 000002
【特許請求の範囲】
【請求項１】
粉末状の固体電解質、活物質、導電助剤とバインダーとを含有する混合物が、集電体上に膜状に形成されている固体電解質電池用電極であって、
前記集電体上には、少なくとも、前記集電体側から順に第１層、第２層の２層が設けられており、
前記第１層には、前記第２層に用いられた第２のバインダーに比べて、集電体に対する接着性が大きい第１のバインダーが用いられており、
前記第２層には、前記第１のバインダーに比べて、イオン伝導パスを阻害しない第２のバインダーが用いられている
ことを特徴とする固体電解質電池用電極。
【請求項２】
前記第１のバインダーが、エポキシ基を含む炭化水素樹脂であり、
前記第２のバインダーが、シリコーンである
ことを特徴とする請求項１に記載の固体電解質電池用電極。
【請求項３】
前記炭化水素樹脂の重量平均分子量が、１０００〜１００００であり、
前記シリコーンのシリカの含有量が、２０〜７０ｗｔ％であることを特徴とする請求項２に記載の固体電解質電池用電極。
【請求項４】
請求項１ないし請求項３のいずれか１項に記載の固体電解質電池用電極が、正極および／または負極に用いられていることを特徴とする固体電解質電池。
【請求項５】
粉末状の固体電解質、活物質、導電助剤とバインダーとを含有する混合物を、集電体上に膜状に形成して固体電解質電池用電極を製造する固体電解質電池用電極の製造方法であって、
前記集電体上に、少なくとも、前記集電体側から順に第１層、第２層の２層を設ける第１層形成工程および第２層形成工程を備えており、
前記第１層形成工程には、前記第２層形成工程に用いる第２のバインダーに比べて、集電体に対する接着性が大きい第１のバインダーを用い、
前記第２層形成工程には、前記第１のバインダーに比べて、イオン伝導パスを阻害しない第２のバインダーを用いる
ことを特徴とする固体電解質電池用電極の製造方法。
【請求項６】
前記第１のバインダーとして、重量平均分子量が１０００〜１００００のエポキシ基を含む炭化水素樹脂を用い、
前記第２のバインダーとして、シリカの含有量が２０〜７０ｗｔ％のシリコーンを用いる
ことを特徴とする請求項５に記載の固体電解質電池用電極の製造方法。
【請求項７】
前記第１のバインダーに対して、沸点が１００℃以上のエステル系溶媒を用い、
前記第２のバインダーに対して、沸点が９０℃以上の炭化水素系溶媒を用いる
ことを特徴とする請求項６に記載の固体電解質電池用電極の製造方法。
【請求項８】
前記炭化水素系溶媒が、ヘプタン、オクタン、ノナン、デカンのいずれかの飽和炭化水素系溶媒、またはトルエン、キシレンのいずれかの炭化水素系溶媒であることを特徴とする請求項７に記載の固体電解質電池用電極の製造方法。
【発明の詳細な説明】
【技術分野】
【０００１】
本発明は、固体電解質電池用電極とその製造方法および固体電解質電池に関する。
【背景技術】
【０００２】
固体電解質電池用電極は、通常、固体電解質（ＳＥ）、活物質、導電助剤から構成されており、これらの粉末の混合物にＰＶＤＦやＳＢＲなどのバインダーおよび溶媒を添加して調製されたスラリーをダイコーターなどのアプリケータを用いて集電体の表面に塗工することにより作製されている（例えば特許文献１）。
【先行技術文献】
【特許文献】
【０００３】
【特許文献１】特開２０１１−５４３２７号公報
【発明の概要】
【発明が解決しようとする課題】
【０００４】
しかしながら、従来の作製方法を用いて作製された固体電解質電池用電極では、イオン伝導性と集電体に対する接着性とを両立させることが困難であった。
【０００５】
即ち、活物質やＳＥなどの粉末同士の結着性や電極の集電体に対する接着性を確保するためにバインダーを増量して、活物質やＳＥなどの比率を低下させた場合、バインダーが活物質やＳＥなどを覆ってしまい、電極内のイオン伝導パスが阻害される。また、ＳＥは極性の強いバインダー、溶媒、もしくはこれらに含まれる水分と反応し、分解するため、この面からも電極内のイオン伝導パスが阻害される。このような電極が用いられた電池は内部抵抗が増大して、電気的特性の低下を招く恐れがある。
【０００６】
一方、イオン伝導性を上げるために活物質やＳＥなどを増量した場合、即ち、バインダーの比率を低下させた場合には、電極に対する接着性が低下して、電極の集電体からの剥離を招く恐れがある。
【０００７】
そこで、本発明は、上記従来技術の問題点に鑑み、イオン伝導性と電極の集電体に対する接着性とを両立させることにより、充分に良好なイオン伝導性を確保しながらも、電極の集電体からの剥離を充分に抑制することができる固体電解質電池用電極とその製造方法およびこのような固体電解質電池用電極を用いた電気的特性に優れた固体電解質電池を提供することを課題とする。
【課題を解決するための手段】
【０００８】
本発明者は、上記課題を解決するため、鋭意検討した結果、以下に示す発明により上記課題が解決できることを見出した。以下、各発明毎に説明する。
【０００９】
本発明に係る固体電解質電池用電極は、
粉末状の固体電解質、活物質、導電助剤とバインダーとを含有する混合物が、集電体上に膜状に形成されている固体電解質電池用電極であって、
前記集電体上には、少なくとも、前記集電体側から順に第１層、第２層の２層が設けられており、
前記第１層には、前記第２層に用いられた第２のバインダーに比べて、集電体に対する接着性が大きい第１のバインダーが用いられており、
前記第２層には、前記第１のバインダーに比べて、イオン伝導パスを阻害しない第２のバインダーが用いられている
ことを特徴とする。
【００１０】
本発明においては、固体電解質電池用電極として、少なくとも、電極の集電体に対する接着性を確保するための第１層と、イオン伝導性を確保するための第２層との２層が設けられている。
【００１１】
即ち、集電体に対する接着性に優れた第１のバインダーを用いて形成された第１層は、少量であっても、集電体に対して高いアンカー効果を発揮して充分な接着性を確保することができ、電極の集電体からの剥離を充分に抑制することができる。そして、少量のバインダー量で集電体に対して充分な接着性を確保することができるため、イオン伝導パスを阻害しやすいバインダーであっても、イオン伝導パスの阻害の発生を充分に抑制することができる。
【００１２】
一方、イオン伝導パスを阻害しにくい第２のバインダーを用いて形成された第２層は、少量であっても、充分なイオン伝導性を確保することができる。そして、この第２層は集電体に対する接着性は充分とは言えなくても、第１層とは相互のアンカー効果により充分に接着されるため、第１層と第２層とが層間で剥離することもない。
【００１３】
このように、第１層および第２層のそれぞれに役割を分担させることにより、集電体に対する接着性とイオン伝導性とを両立させることができ、電極の集電体からの剥離を充分に抑制すると共に、イオン伝導性が充分に良好な固体電解質電池用電極を提供することができる。
【００１４】
なお、第１層および第２層の上に、さらに、他の層を積層してもよく、また、第１層と第２層を繰り返し積層してもよい。
【００１５】
そして、前記の固体電解質電池用電極は、
前記第１のバインダーが、エポキシ基を含む炭化水素樹脂であり、
前記第２のバインダーが、シリコーンである
ことを特徴とする。
【００１６】
エポキシ樹脂のようなエポキシ基を含む炭化水素樹脂は、ＳＥと反応しやすくイオン伝導パスを阻害しやすいが、固体電解質や活物質、導電助剤などの粉体同士を結着させる結着性およびアルミニウム箔などの集電体との接着性に優れている。このため、集電体に対する充分な接着力を確保するためのバインダーとして好ましい。
【００１７】
シリコーンは、集電体に対する接着力は大きいとは言えない一方で、イオン伝導パスを阻害しにくい。このため、充分なイオン伝導性を確保するためのバインダーとして好ましい。
【００１８】
そして、前記の固体電解質電池用電極は、
前記炭化水素樹脂の重量平均分子量が、１０００〜１００００であり、
前記シリコーンのシリカの含有量が、２０〜７０ｗｔ％であることを特徴とする。
【００１９】
炭化水素樹脂に充分な接着力と粘度を発現させるためには１０００以上の重量平均分子量が好ましく、また、ＳＥとの反応性を抑えるといった観点からは１００００以下の重量平均分子量が好ましい。
【００２０】
シリコーンとしては、充分な接着力といった観点から２０ｗｔ％以上のシリカ含有量が好ましく、また、適当な粘度といった観点から７０ｗｔ％以下のシリカ含有量が好ましい。
【００２１】
そして、本発明に係る固定電解質電池は、
前記の固体電解質電池用電極が、正極および／または負極に用いられていることを特徴とする。
【００２２】
前記したような、集電体に対する電極の接着性が充分であると共に、イオン伝導性が充分に良好な固体電解質電池用電極が正極や負極に用いられていることにより、電池の内部抵抗が増大することが抑制され、電気的特性の低下を招くことが抑制された固体電解質電池を提供することができる。
【００２３】
また、本発明に係る固体電解質電池用電極の製造方法は、
粉末状の固体電解質、活物質、導電助剤とバインダーとを含有する混合物を、集電体上に膜状に形成して固体電解質電池用電極を製造する固体電解質電池用電極の製造方法であって、
前記集電体上に、少なくとも、前記集電体側から順に第１層、第２層の２層を設ける第１層形成工程および第２層形成工程を備えており、
前記第１層形成工程には、前記第２層形成工程に用いる第２のバインダーに比べて、集電体に対する接着性が大きい第１のバインダーを用い、
前記第２層形成工程には、前記第１のバインダーに比べて、イオン伝導パスを阻害しない第２のバインダーを用いる
ことを特徴とする。
【００２４】
前記したように、第１層の形成に際して、集電体に対する接着性に優れたバインダーを用いることにより、集電体に対して充分な接着性を確保することができる。そして、第２層の形成に際して、イオン伝導パスを阻害しにくいバインダーを用いることにより、充分なイオン伝導性を確保することができる。
【００２５】
この結果、集電体に対する接着性とイオン伝導性とを両立させることができ、電極の集電体からの剥離を充分に抑制すると共に、イオン伝導性が充分に良好な固体電解質電池用電極を製造することができる。
【００２６】
そして、前記の固体電解質電池用電極の製造方法は、
前記第１のバインダーとして、重量平均分子量が１０００〜１００００のエポキシ基を含む炭化水素樹脂を用い、
前記第２のバインダーとして、シリカの含有量が２０〜７０ｗｔ％のシリコーンを用いる
ことを特徴とする。
【００２７】
前記した通り、エポキシ樹脂のようなエポキシ基を含む炭化水素樹脂は、ＳＥと反応しやすくイオン伝導パスを阻害しやすいが、固体電解質や活物質、導電助剤などの粉体同士を結着させる結着性およびアルミニウム箔などの集電体との接着性に優れている。このため、集電体に対する充分な接着力を確保するためのバインダーとして好ましく用いることができる。このとき、重量平均分子量としては、１０００〜１００００が好ましいことは前記した通りである。
【００２８】
また、シリコーンは、集電体に対する接着力は大きいとは言えない一方で、イオン伝導パスを阻害しにくい。このため、充分なイオン伝導性を確保するためのバインダーとして好ましく用いることができる。このとき、シリコーンのシリカ含有量としては、２０〜７０ｗｔ％が好ましいことは前記した通りである。
【００２９】
そして、前記の固体電解質電池用電極の製造方法は、
前記第１のバインダーに対して、沸点が１００℃以上のエステル系溶媒を用い、
前記第２のバインダーに対して、沸点が９０℃以上の炭化水素系溶媒を用いる
ことを特徴とする。
【００３０】
エポキシ基を含む炭化水素樹脂（第１のバインダー）の溶媒として沸点が１００℃以上のエステル系溶媒を、シリコーン（第２のバインダー）の溶媒として沸点が９０℃以上の炭化水素系溶媒を用いて、固体電解質、活物質および導電助剤を含有する混合物が添加されたスラリーを作製することにより、塗工後の乾燥に適したスラリーを得ることができ、容易に第１層、第２層の形成を行うことができる。
【００３１】
エステル系溶媒の例として、エチレングリコールモノエチルエーテルアセテート、ブチルカルビトールアセテートまたはプロピレングリコールモノメチルエーテルアセテート等が挙げられる。
【００３２】
エチレングリコールモノエチルエーテルアセテート（セロソルブアセテート、セロアセとも言う。沸点：１５６℃）、ブチルカルビトールアセテート（沸点：２４７℃）、プロピレングリコールモノメチルエーテルアセテート（ＰＧＭＥＡとも言う。沸点：１４３℃）は、エポキシ基を含む炭化水素樹脂の希釈剤として好ましい。
【００３３】
また、前記の固体電解質電池用電極の製造方法は、
前記炭化水素系溶媒が、ヘプタン、オクタン、ノナン、デカンのいずれかの飽和炭化水素系溶媒、またはトルエン、キシレンのいずれかの炭化水素系溶媒であることを特徴とする。
【００３４】
ヘプタン（沸点：９８℃）、オクタン（沸点：１２５℃）、ノナン（沸点：１５０℃）、デカン（沸点：１７４℃）、トルエン（沸点：１１１℃）、キシレン（沸点：１４４℃）は、シリコーンの希釈剤として好ましい。
【発明の効果】
【００３５】
本発明によれば、集電体に対する接着性とイオン伝導性とを両立させることができるため、電極の集電体からの剥離を充分に抑制すると共に、イオン伝導性が充分に良好な固体電解質電池用電極とその製造方法を提供することができる。そして、この固体電解質電池用電極を用いることにより、電池の内部抵抗の増大を抑制することができるため、電気的特性の低下を招くことが抑制された固体電解質電池を提供することができる。
【図面の簡単な説明】
【００３６】
【図１】本発明の一実施の形態に係る固体電解質電池用電極の構成を模式的に示す断面図である。
【図２】ＳＥ粉末、ＳＥ粉末と溶媒の混合物、ＳＥ粉末と溶媒とバインダーの混合物のイオン伝導度の測定結果を示す図である。
【図３】図２に示したイオン伝導度の測定結果をＳＥ粉のみの測定値を１００％として相対値で表した図である。
【発明を実施するための形態】
【００３７】
以下、本発明を実施の形態に基づき説明する。
【００３８】
１．固体電解質電池用電極の構成
はじめに本実施の形態に係る固体電解質電池用電極の構成について説明する。図１は、本実施の形態に係る固体電解質電池用電極（以下、単に「電極」ともいう）の構成を模式的に示す断面図であり、図１において１は集電体であり、２は電極であり、電極２は第１層２ａおよび第２層２ｂの２層で構成されている。
【００３９】
（１）第１層
第１層２ａは、粉末状のＳＥ、活物質、導電助剤および第１のバインダーをそれぞれ所定比率で含有する混合物からなる層であって、集電体１に対する接着性が優れた層である。
【００４０】
第１層２ａのバインダーには、第２層２ｂのバインダーに比べて集電体に対する接着性が大きなバインダーが用いられている。このようなバインダーとしては、例えば、前記の通り、重量平均分子量が１０００〜１００００のエポキシ基を含む炭化水素樹脂（エポキシ系のバインダー）が好ましく、具体的にはビスフェノールＡ型エポキシ樹脂などが好ましく用いられる。
【００４１】
エポキシ系のバインダーは、溶媒に溶解させたときに膜化しやすく、粉体の表面を覆うため、イオン伝導パスを阻害しやすい。また、ＳＥと反応しやすく、この面からもイオン伝導パスを阻害しやすい。しかし、バインダー量としては少量で充分であるため、イオン伝導パスの阻害の発生は充分に抑制することができる。
【００４２】
具体的なエポキシ系のバインダーの添加量は、粉体量に対して３〜２０ｖｏｌ％程度であることが好ましい。また、形成される第１層２ａの厚さは薄いことが好ましく、具体的には１〜２０μｍ程度が好ましい。
【００４３】
なお、ＳＥ、活物質、導電助剤の材質などは必要に応じて適宜選択される。例えばリチウムイオン電池の場合、ＳＥとしては、硫化物系のＳＥ、具体的にはＬｉ２Ｓ−Ｐ２Ｓ５が好ましく用いられる。また、活物質としては、正極にはＬＣＯ（コバルト酸リチウム）などが、負極にはＬＴＯ（チタン酸リチウム）、グラファイトなどが好ましく用いられる。そして、導電助剤としては、アセチレンブラックなどが好ましく用いられる。
【００４４】
（２）第２層
第２層２ｂは、粉末状のＳＥ、活物質、導電助剤および第２のバインダーをそれぞれ所定比率で含有する混合物からなる層であって、イオン伝導性が良好な層である。
【００４５】
第２層２ｂのバインダーには、第１層２ａのバインダーに比べてイオン伝導パスを阻害しないバインダーが用いられている。このようなバインダーとしては、例えば、前記の通り、シリカの含有量が２０〜７０ｗｔ％のシリコーン（シリコーン系のバインダー）などが好ましく用いられる。
【００４６】
シリコーン系のバインダーは、集電体１との間の接着力は充分大きいとは言えないが、第１層２ａとはアンカー効果により少ない添加量であっても、充分な接着力を確保することができる。
【００４７】
具体的なシリコーン系のバインダーの添加量は、粉体量に対して３〜２０ｖｏｌ％程度であることが好ましい。また、形成される第２層２ｂの厚さは、イオン伝導性を考慮して適切な厚さに形成されることが好ましく、具体的には１０〜２００μｍ程度が好ましい。
【００４８】
２．固体電解質電池用電極の製造方法
次に、本実施の形態に係る固体電解質電池用電極の製造方法について説明する。
【００４９】
（１）第１層の形成
イ．スラリーの調製
エポキシ系のバインダーに対応する溶媒をミキサーに投入後、撹拌しながら所定量の粉末状のＳＥ、活物質、導電助剤を投入し、混合、分散させる。次いで所定量のエポキシ系のバインダーを投入してスラリーを調製する。
【００５０】
上記の溶媒としては、前記の通り、沸点が１００℃以上のエステル系溶媒、具体的には、セロソルブアセテート、ブチルカルビトールアセテート、ＰＧＭＥＡなどが好ましく用いられる。
【００５１】
ロ．塗工
調製したスラリーを、Ａｌ製などの集電体１の上に、ダイコーターなどのアプリケータを用いて所定の厚さ、具体的には５〜２０μｍ塗工する。
【００５２】
（２）第２層の形成
イ．スラリーの調製
シリコーン系のバインダーを用い、溶媒を変更したこと以外は上記と同様の手順でスラリーを調製する。
【００５３】
上記の溶媒としては、前記の通り、沸点が９０℃以上の炭化水素系溶媒、具体的には、ヘプタン、オクタン、ノナン、デカン、トルエン、キシレンなどが好ましく用いられる。
【００５４】
ロ．塗工
調製したスラリーを、第１層２ａの上に、ダイコーターなどのアプリケータを用いて所定の厚さ、具体的には２０〜２００μｍ塗工する。なお、この第２層２ｂの塗工は、第１層２ａの乾燥前であってもよい。
【００５５】
その後、所定の条件で乾燥させることにより電極２を得ることができる。
【００５６】
３．特性の評価実験
（１）集電体との接着性の評価についての実験
本実験においては、エポキシ系およびシリコーン系のバインダーを用いて、集電体との接着性を評価した。
【００５７】
（イ）試験体の作製
最初に、Ｌｉ２Ｓ−Ｐ２Ｓ５（ＳＥ粉末）４２．９重量部、コバルト酸リチウム（活物質）１００重量部、アセチレンブラック（導電助剤）３．０重量部を混合した混合粉末を準備した。
【００５８】
次に、上記の混合粉末に、表１に示す各バインダーを所定量添加し、さらに、各バインダーに対応した溶媒を適量添加して、各スラリーを作製した。
【００５９】
なお、表１に示す「エポキシ系」は重量平均分子量１００００のビスフェノールＡ型エポキシ樹脂、「シリコーン系」はシリカの含有量４０ｗｔ％のシリコーンである。そして、溶媒は、「エポキシ系」にはセロアセを、「シリコーン系」にはヘプタンを使用した。
【００６０】
各スラリーをＡｌ基材（集電体）上に、ダイコーターを用いて塗布した後乾燥させて、厚さ６０μｍの塗膜が形成された各試験体を得た。
【００６１】
（ロ）集電体との接着性の評価
得られた各試験体について、ピーリング法（セロテープ（登録商標）による引きはがし試験）を用いて集電体との間の接着性（剥離性）を測定した。評価は、剥離の状況に応じて「○」、「△」、「×」とした。結果を表１に示す。
【００６２】
【表１】
2012256446.tif 000003
【００６３】
表１に示すように、シリコーン系のバインダーは集電体に対する接着力が小さく、２０ｖｏｌ％添加することにより初めて弱い接着が見られた。これに対して、エポキシ系のバインダーは３ｖｏｌ％という少ない添加量であっても充分に接着されており、第１のバインダーとしてエポキシ系のバインダーを用いることにより、少ない添加量であっても、集電体との間に充分な接着性を確保できることが確認された。
【００６４】
（２）イオン伝導度の低下についての実験
本実験においては、溶媒やバインダーがイオン伝導パスを阻害する程度につき評価した。
【００６５】
（イ）試験体の作製
最初に、ＳＥ粉末として、異なるロットで平均粒径が１μｍのＬｉ２Ｓ−Ｐ２Ｓ５粉末（ａ）、（ｂ）を準備した。
【００６６】
次に、（ａ）のＳＥ粉末にセロアセを１０：２４の重量比で混合したスラリーと、（ｂ）のＳＥ粉末にヘプタンを１０：１５の重量比で混合したスラリーとを調製した。
【００６７】
別途、（ａ）のＳＥ粉末にセロアセおよび重量平均分子量１００００のビスフェノールＡ型エポキシ樹脂を１０：２４：０．７５の重量比で混合したスラリーと、（ｂ）のＳＥ粉末にヘプタンおよびシリカの含有量が４０ｗｔ％のシリコーンを１０：１５：１の重量比で混合したスラリーとを調製した。
【００６８】
各ＳＥ粉末および各スラリーは、ガラス容器中で１２時間真空乾燥し、乾燥後の粉末を加圧セルに封入して、表２および表３に示す各試験体を得た。なお、表２及び表３において、「ＳＥ粉単独」はＳＥ粉末を用いて作製された試験体を示し、「ＳＥ粉＋溶媒」および「ＳＥ粉＋溶媒＋バインダー」はそれぞれ各スラリーから作製された試験体を示している。
【００６９】
（ロ）イオン伝導度の測定
各試験体について、交流インピーダンス法を用いてイオン伝導度を測定した。測定結果を表２および図２に示す。
【００７０】
また、得られたイオン伝導度の測定結果に基づき、「ＳＥ粉単独」の試験体に対する各試験体のイオン伝導度の比率（％）を求め、バインダーによるイオン伝導パスの阻害を評価した。結果を表３と図３に示す。
【００７１】
【表２】
2012256446.tif 000004
【００７２】
【表３】
2012256446.tif 000005
【００７３】
表２および図２に示すように、エポキシ系のバインダーの場合、溶媒の添加によりイオン伝導度が低下しており、溶媒およびバインダーの添加によりさらにイオン伝導度が低下している。これは、溶媒やバインダーが、ＳＥ粉末の一部と反応してイオン伝導度を低下させたものと思われる。
【００７４】
これに対して、シリコーン系のバインダーの場合、溶媒の添加ではイオン伝導度が低下しないものの、溶媒およびバインダーの添加によりイオン伝導度が低下している。これは、溶媒はＳＥ粉末とは反応しないが、バインダーがＳＥ粉末の一部と反応してイオン伝導度を低下させたものと思われる。
【００７５】
そして、表３および図３に示すように、エポキシ系のバインダーの場合には「ＳＥ粉単独」の試験体に対し３１．４％にまでイオン伝導度が低下しているのに対し、シリコーン系のバインダーの場合には「ＳＥ粉単独」の試験体に対し７２％のイオン伝導度を維持している。この結果より、シリコーン系のバインダーがエポキシ系のバインダーよりもイオン伝導パスを阻害しにくく、イオン伝導性を確保するために好ましいバインダーであることが分かる。
【００７６】
以上の実験より、エポキシ系のバインダーを用いた第１層を形成し、その上にシリコーン系のバインダーを用いた第２層を形成して２層タイプの電極とすることにより、第１層と第２層の各々に、集電体との接着性に優れた集電体に対する接着性と、良好なイオン伝導性を分担させることができ、集電体に対する接着性とイオン導電性とを両立させることができることが分かる。この結果、活物質やＳＥなどの集電体からの剥離を充分に抑制すると共に、イオン伝導性が充分に良好な固体電解質電池用電極を提供することができる。
【００７７】
以上、本発明を実施の形態に基づいて説明したが、本発明は上記の実施の形態に限定されるものではない。本発明と同一および均等の範囲内において、上記の実施の形態に対して種々の変更を加えることができる。
【符号の説明】
【００７８】
１      集電体
２      電極
２ａ    第１層
２ｂ    第２層
【図１】
2012256446.tif 000006
【図２】
2012256446.tif 000007
【図３】
2012256446.tif 000008